(57)【要約】ある種の銀系抗微生物製剤を含むポリウレタンフィルムが提供される。そのような製剤は、リン酸ジルコニウム、ガラス、またはゼオライト化合物のような、好ましくは銀含有イオン交換樹脂のような抗微生物化合物を含む。本発明のフィルムは、良好な抗微生物品質ならびに驚くべき良好な発色特性を示す。結果として、透明であるか、または問題のフィルムについて所望されざる褐色化および／または黄変の発生がなく容易に着色され得る抗微生物フィルムが提供される。【特許請求の範囲】
【請求項１】
別々の領域に銀系無機抗微生物化合物を含むポリウレタンフィルムであって、前記抗微生物化合物の少なくとも一部は前記フィルムの表面に存在し、且つ任意に前記抗微生物化合物の少なくとも一部が前記フィルムの内部に存在するポリウレタンフィルム。
【請求項２】
前記抗微生物化合物が、前記フィルムの内部に存在する請求項１記載のポリウレタンふぃるむ。
【請求項３】
前記抗微生物化合物が、元素銀、銀系イオン交換化合物、銀系ゼオライト、銀系ガラスおよびそれらのいずれかの混合物からなる群より選択される請求項２記載のポリウレタンフィルム。
【請求項４】
前記抗微生物化合物が、少なくとも１種の銀系イオン交換化合物からなる群より選択される請求項３記載のポリウレタンフィルム。
【請求項５】
前記剤が、有機殺菌化合物を添加されていない請求項４記載のポリウレタンフィルム。
【請求項６】
前記抗微生物化合物が、少なくとも１種の銀系抗微生物リン酸ジルコニウム化合物である請求項４記載のポリウレタンフィルム。
【請求項７】
前記フィルムが、それ自体に対してかまたは同じタイプの異なるフィルムに対してかのいずれかで、滑走ブロック摩擦手順により測定して約１５０グラム未満の滑走ブロック引っ張り張力として測定される粘着特性を示す請求項１記載のポリウレタンフィルム。
【請求項８】
前記フィルムが、それ自体に対してかまたは同じタイプの異なるフィルムに対してかのいずれかで、滑走ブロック摩擦手順により測定して約１００グラム未満の滑走ブロック引っ張り張力として測定される粘着特性を示す請求項７記載のポリウレタンフィルム。
【請求項９】
前記フィルムが、それ自体に対してかまたは同じタイプの異なるフィルムに対してかのいずれかで、滑走ブロック摩擦手順により測定して約９０グラム未満の滑走ブロック引っ張り張力として測定される粘着特性を示す請求項８記載のポリウレタンフィルム。
【請求項１０】
前記フィルムが、それ自体に対してかまたは同じタイプの異なるフィルムに対してかのいずれかで、滑走ブロック摩擦手順により測定して約７５グラム未満の滑走ブロック引っ張り張力として測定される粘着特性を示す請求項９記載のポリウレタンフィルム。
【請求項１１】
前記フィルムが、それ自体に対してかまたは同じタイプの異なるフィルムに対してかのいずれかで、滑走ブロック摩擦手順により測定して約６５グラム未満の滑走ブロック引っ張り張力として測定される粘着特性を示す請求項１０記載のポリウレタンフィルム。
【請求項１２】
前記フィルムが、それ自体に対してかまたは同じタイプの異なるフィルムに対してかのいずれかで、滑走ブロック摩擦手順により測定して約１５０グラム未満の滑走ブロック引っ張り張力として測定される粘着特性を示す請求項２記載のポリウレタンフィルム。
【請求項１３】
前記フィルムが、それ自体に対してかまたは同じタイプの異なるフィルムに対してかのいずれかで、滑走ブロック摩擦手順により測定して約１００グラム未満の滑走ブロック引っ張り張力として測定される粘着特性を示す請求項１２記載のポリウレタンフィルム。
【請求項１４】
前記フィルムが、それ自体に対してかまたは同じタイプの異なるフィルムに対してかのいずれかで、滑走ブロック摩擦手順により測定して約９０グラム未満の滑走ブロック引っ張り張力として測定される粘着特性を示す請求項１３記載のポリウレタンフィルム。
【請求項１５】
前記フィルムが、それ自体に対してかまたは同じタイプの異なるフィルムに対してかのいずれかで、滑走ブロック摩擦手順により測定して約７５グラム未満の滑走ブロック引っ張り張力として測定される粘着特性を示す請求項１４記載のポリウレタンフィルム。
【請求項１６】
前記フィルムが、それ自体に対してかまたは同じタイプの異なるフィルムに対してかのいずれかで、滑走ブロック摩擦手順により測定して約６５グラム未満の滑走ブロック引っ張り張力として測定される粘着特性を示す請求項１４記載のポリウレタンフィルム。
【発明の詳細な説明】
【技術分野】
【０００１】
本発明は、ある種の銀系抗微生物組成物を含むポリウレタンフィルムに関する。そのような組成物は、好ましくは銀含有イオン交換樹脂のような、リン酸ジルコニウム、ガラス、ゼオライト化合物のような抗微生物化合物を含む。本発明のフィルムは、良好な抗微生物特性ならびに驚くべき良好な色特性を示す。結果として、当該フィルムについて所望でない褐色化および／または黄変の生成の起こらない透明であるかまたは容易に着色され得る抗微生物フィルムが提供される。
【背景技術】
【０００２】
以下に列挙される全ての米国特許は、参照によりその全体が本明細書中に組み込まれる。
【０００３】
近年、毎日の潜在的な暴露による細菌による汚染の危険に大きな関心が払われるようになっている。そのような問題の注目に値する例には、ファーストフードレストランの十分に調理されていない牛肉の中に見出される大腸菌のある種の菌株による食品の有毒化、不十分な調理の洗浄されていない家禽食品由来の病気を引き起こすサルモネラ菌の汚染、およびスタフィロコッカス・アウレウス、クレブシエラ・プネウモニアエ、酵母、および他の単細胞生物が原因の病気および皮膚感染の致命的な結果が含まれる。この領域でのそのような消費者の関心の高まりにより、製造者も、様々の毎日の製品および商品について抗微生物剤の導入を始めた。例えば、ある種のブランドのポリプロピレンまな板、液状石鹸などは、すべて抗微生物化合物を含む。そのような製品のための最も一般的な抗微生物剤は、トリコサンである。液体またはある種のポリマー媒体の中にそのような化合物を含ませることは、比較的単純であるけれども、薄いポリウレタンフィルムを含む他の材質は、より容易でないと思われてきた。そのような化合物は、抗微生物的な利益を提供するのみならず、うどん粉病菌および臭気の防除特性を提供するために、フィルムについてきわめて所望されるものである。特に、そのようなフィルムは、布帛被覆、食品保存製品などとしての利用のために極めて所望される［保護される食品（すなわち、例えば、食肉）の中の病原の導入を防ぎ、並びに、貯蔵の前に、および可能的には貯蔵の間に食品包装の中に保持される細菌を破壊するためである］。
【０００４】
したがって、そのような長期の効果を提供する効果的で、耐久性があり、信頼性のある抗微生物ポリウレタンフィルムを提供することには、長い間感じられてきた必要性が継続している。そのようなフィルムの巻回物からの取り出しを促進するかまたは少なくとも可能とするそのような具体的なフィルムの提供の必要が、加えて重要なことである。周知のように、そして当業者によりよく理解されているように、そのようなフィルムは普通に作られ、次いで、消費者が比較的狭い面積で貯蔵するように巻回物として貯蔵される。したがって、そのようなフィルムの容易な取り出しは、消費者段階での適切な利用にとって必要である。したがって、そのような望ましいフィルムは、適切な反粘着特性を示さねばならず、それにより、同じポリウレタン巻回物それ自体の異なる巻回層の間に感知し得る程度の粘着無しにそのような必要な引出しを可能とする。過去には、そのような反粘着特性は、タルク、ステアリン酸マグネシウム、フィルム表面仕上げ剤などのような異なる化合物の含有を通して提供されてきた。しかしながら、そのような化合物は、抗微生物特性までは提供しない。
【０００５】
他の抗微生物フィルムも過去に開示されてきた。しかしながら、特定の銀系無機抗微生物剤（特に、必要ではないが、１例として、リン酸ジルコニウム塩のような銀系イオン交換化合物）の含有は、先行技術には開示されていなかった。他の有機化合物（例えばトリコサン）は、そのような目的のために教示されてきた。しかしながら、そのような有機系化合物および組成物による移行の問題および潜在的な健康上の問題のために、特に人の皮膚と潜在的に接触するときまたは人の消費のための製品の場合に、そのような抗微生物剤は、現在回避されている。
【０００６】
フィルムそれ自体の脱色は、比較的透明な貯蔵製品を提供するために回避されるべきである。黄変または褐色化は、この意味できわめて問題である。過去の有機化合物の利用は、脱色の問題の改善が同様に極めて望ましくなるように、脱色によるある種の潜在的な問題を提起してきた。したがって、適切な抗微生物特性を発揮し、同様に、作られた巻回物について感知し得る程度では粘着せず（したがって、最終使用者による利用のために取り出しを容易にし）、感知し得る程度には望ましからぬ脱色が起きない長く持続する抗微生物ポリウレタンフィルムを提供する必要が存在する。不運にも、現在まで、そのような具体的なポリウレタンフィルムは、関連する先行技術によってポリウレタンフィルム工業にはもたらされていない。
【発明の開示】
【発明が解決しようとする課題】
【０００７】
したがって、本発明の目的は、フィルム全体に銀系無機抗微生物剤を含むポリウレタンフィルムを提供することである（すなわち、抗微生物剤は、フィルム全体に押し出しされ、単に局所的に適用されるのではない）。本発明の更なる目的は、高い抗微生物活性ならびにきわめて低い粘着および／または接着特性を示し、同時にフィルム成分それ自体の色について低レベルの脱色しか示さないポリウレタンフィルム製品を提供することである。更なる目的は、目的とするフィルム表面と接触する高いレベルの表面被覆についての必要無しにそのような極めて低い粘着および／または接着特性を提供し、それにより、用いられる仕上げ用化学物質および実施される処理工程の有意な削減をもたらすことである。
【課題を解決するための手段】
【０００８】
したがって、本発明は、フィルムの別々の領域に銀系無機抗微生物化合物を含むポリウレタンフィルムであって、前記抗微生物化合物の少なくとも一部は前記フィルムの表面に存在し、また、任意に前記抗微生物剤の少なくとも一部は、前記フィルムの中に存在するポリウレタンフィルムを包含する。さらに、本発明はまた、少なくとも前記本発明のフィルムの層を含む貯蔵製品（ｓｔｏｒａｇｅ  ａｒｔｉｃｌｅ）も包含する。加えて、本発明は、少なくとも１種の銀系無機抗微生物化合物を含むポリウレタンフィルムであって、前記フィルムヤーンは、滑走ブロック摩擦手順（ｓｌｉｄｉｎｇ  ｂｌｏｃｋ  ｆｒｉｃｔｉｏｎ  ｐｒｏｃｅｄｕｒｅ）により測定して（それによりきわめて低い反粘着特性を示す）、約１５０グラム未満、好ましくは約１００グラム未満、より好ましくは約９０グラム未満、さらにより好ましくは約７５グラム未満、および最も好ましくは約６５グラム未満のそれ自体のフィルムまたは同じタイプの異なるフィルムのいずれかに対して粘着特性を示すポリウレタンフィルムを包含する。また、本発明は、上記定義の、感知し得る量の反粘着表面処理剤の存在無しに上記反粘着特性を示すポリウレタンフィルムを包含する。
【０００９】
本発明の銀系無機抗微生物化合物は、スタフィロコッカス・アウレウスおよびクレブシエラ・プネウモニアエに、以下に記載される所望の殺菌速度の対数（ｌｏｇ  ｋｉｌｌ  ｒａｔｅ）を与えるいずれのタイプのものでもあり得る。さらに、そのような化合物は、目的とするポリウレタンフィルムの中に含まれ得なければならず、それにより、上記反粘着特性ならびに好ましくは低レベルの脱色性を与える。したがって、限定されないが、好ましい本発明のための銀系抗微生物剤には、銀系リン酸ジルコニウム（商品名アルファザン（登録商標）の下でミリケン＆カンパニーから入手可能）のような銀系イオン交換化合物が含まれる。そのような化合物が好ましいけれども、やはり限定ではないが、銀イオン、元素銀、銀系ゼオライト、銀系ガラスおよびそれらの混合物を含む他のものが利用され得るかまたは、該好ましいタイプに加えて添加され得る。やはり、最も好ましくは、そのような化合物は銀系イオン交換化合物であり、いずれの添加される有機殺菌化合物も含まない（それにより、高温での加工の間に大気に揮発性有機化合物の放出を許容せず、移行などを防止するのである）。本発明における他の潜在的に好ましい銀含有固体無機抗微生物剤は、商品名ゼオミック（登録商標）の下でシナネンから入手可能な銀置換ゼオライトまたは、商品名イオンピュア（登録商標）の下でイシヅカガラスから入手可能な銀置換ガラスであり、好ましい種類に加えてか、好ましい種類に対する置換物としてかのいずれかで利用され得る。やはり限定ではないが、他の可能な化合物は、デュポンから入手可能なマイクロフリー（登録商標）のような銀系材料並びにジョンソン・メーシーから入手可能なジェイマック（登録商標）である。一般的に、そのような金属化合物は、特定のポリウレタンフィルム繊維の全重量の約０．０１ないし１０％、好ましくは約０．１ないし約５％、より好ましくは約０．１ないし約２％、および最も好ましくは約０．５ないし約２．０％の量で加えられる。
【００１０】
上記のポリウレタンフィルムと言う用語は、ポリウレタンまたはポリウレタン含有熱硬化性樹脂または熱可塑性樹脂のいずれか標準のポリウレタンタイプの薄い（厚さにして約１０ミルないし約５００ミル）押し出しシートを包含することが意図される。そのようなフィルムは、包装産業で長い間利用されてきたし、一般的に、ポリエーテルまたはポリエステルに基づくもののような少なくとも８５％がセグメント化された（ｓｅｇｍｅｎｔｅｄ）ポリウレタンで構成される長鎖合成ポリマーから製造される。
【００１１】
そのようなフィルムは、少なくとも単層形態を有するものとして当業者により認識されるべきである。従って、上記で言及したように、所望の抗微生物剤を有するポリウレタン押し出しの際に、目的のフィルムは、その構造全体にそのような抗微生物化合物を含むであろう。そのような例において、いずれの本発明のフィルムの表面の少なくとも一部も、限定されないが、内部に抗微生物剤を有するポリウレタンの押し出しを含む様々の方法による製造または処理を通して、または、可能的には、それ自体により表面に抗微生物剤の接触を通して（そのような化合物をフィルムに接着させるフィルムの粘着性を利用する）、または接着剤（タルクのようなものを含む）を用いて、ある種の抗微生物化合物を示すであろう。抗微生物剤は、また、そのようなフィルムの内部にも存在し得る（例えば、押し出しにより）。したがって、少なくとも一部の抗微生物化合物も同様に、目的とする本発明のフィルムの中に存在しなければならない。そのような規定は、目的とする本発明のフィルムの内部全体がそのような抗微生物活性を示すことを要求するのではなく、単にそのような抗微生物化合物が表面への配置に限定されないと言うことが理解されるべきである。
【００１２】
特定の抗微生物化合物（２種類以上が存在し得るとして化合物群）は、日本工業規格Ｚ２８０１：２０００、「抗微生物製品−抗微生物活性および効果についての試験」による２４時間後の許容し得る殺菌速度の対数を示すべきである。そのような許容し得るレベルの殺菌速度の対数は、ベースライン上で少なくとも０．１の増加のスタフィロコッカス・アウレウスまたはクレブシエラ・プネウモニアエについて試験される。代わりに、もし、殺菌速度の対数が、処理されていない（すなわち、固体無機抗微生物剤が加えられていない）フィルム（対照の抗微生物剤のないフィルムに対して約０．５ｌｏｇ（殺菌速度）増加のような）についての殺菌速度の対数より大きいならば、許容し得るレベルが存在するのであろう。好ましくは、それらの殺菌速度の対数のベースラインの上昇は、Ｓ．アウレウスおよびＫ．プネウモニアエについてそれぞれ少なくとも０．３および０．３であり、より好ましくは、それらの殺菌速度の対数は、それぞれ０．５および０．５であり、最も好ましくは、それらは、それぞれ１．０および１．０である。もちろん、そのような殺菌速度の対数の高い終点は、５．０の強度（９９．９９９％殺菌速度）でベースラインよりはるかに高い。したがって、もちろん、中間のいずれの速度も同様に許容可能である。しかしながら、数としては負である殺菌速度の対数もまた、そのような測定結果が、相関する処理されていないフィルムについて記録されている測定結果より優れている限り、本発明にとって許容可能である。そのような例において、フィルムに存在する抗微生物剤は、少なくとも微生物の生長に対して妨害を示す。
【００１３】
本明細書で定義される、「滑走ブロック摩擦手順」と言う用語は、目的とするフィルムの粘着および接着特性を測定するために開発された試験に関係がある。基本的には、約１１４ｇの質量と約５６．２５ｃｍ2 （７．５×６．５ｃｍ）の底部の表面積を有する長方形のブロックを、ブロックの底部とほぼ同じ表面積のフィルム試料に接着させ、ブロックは、今度は、同じ表面積のフィルム試料と接触させた。次いで、ブロックを、第２のフィルム試料との接触からブロック（第１のフィルム試料に付着している）を動かすのに必要とされる張力でブロックの側面の１つの中央に存在する付着したストリングにより引く。したがって、「滑走ブロック引っ張り張力（ｓｌｉｄｉｎｇ  ｂｌｏｃｋ  ｐｕｌｌ  ｔｅｎｓｉｏｎ）」と言う用語は、そのような手順の間２つのフィルム試料の分離のために必要とされる張力である。上記のように、最終使用者による利用のために巻回貯蔵製品から容易に取り出される実質的に非粘着性のフィルムを提供することは重要である。約１５０グラム未満の滑走ブロック引っ張り張力は、非粘着表面被覆または添加剤が存在しない本発明のフィルムについて、そのような低い粘着および／または接着特性を提供するために必要とされる。もちろん、より低いレベルが極めて所望され、１００グラム未満が好ましく、９０グラム未満がより好ましく、７５グラム未満がさらにより好ましく、６５グラム未満が最も好ましい。もちろん、可能であれば、添加剤も被覆も存在せず、さらにより低いレベルもまた所望される。
【００１４】
いずれか特定の科学的理論に限定されることを意図しないが、そのような反粘着性の利益は、目的とするポリウレタンフィルムの表面上に存在する抗微生物粒子の作用であると考えられる。そのような粒子は、２つの別のフィルム（または同じフィルムの異なる部分）のポリウレタン成分の間の反復する連続接触を防止するのに十分な距離をフィルム表面から外側に広がるように思われる。そのような利益は、ポリウレタン製造方法由来の仕上げ添加剤の利用についての必要を、もし本質的に除去するのでないならば、劇的に減少させる能力を通してきわめて注目される。驚くべきことに、ポリウレタンフィルムの中のある種の抗微生物粒子（化合物）の利用は、所望の抗微生物特性を提供するのみならず、良好な反粘着特性も提供することが見出されている。したがって、本発明で教示されるそのような抗微生物剤の利用は、そのような反粘着特性を提供するために必要とされる表面添加剤の量の劇的な減少を可能とする。さらに、本明細書で教示されるそのような抗微生物ポリウレタンフィルムの利用は、要求される加工処理工程の数の減少ならびにそのような表面仕上げの適用の間と後の潜在的な流出物の放出の減少を可能とする。したがって、反粘着性の改善のために必要とされる仕上げ添加剤のレベルは、劇的に低下し得る。
【００１５】
本発明の抗微生物ポリウレタンフィルムの好ましい態様は、以下により詳細に記載される。そのような本発明のフィルムは、ある種のポリウレタン成分（例えば、イソシアネートとポリオールの反応生成物）を含み、好ましくは、吹き込み成形技術か延伸技術かのいずれかで押し出しされる。本発明のフィルムはまた、限定されないが、ポリエーテル、ポリエステル、ポリオレフィン、ポリアクリルなどを含む他のプラスチックのブレンドも含む。
【発明を実施するための最良の形態】
【００１６】
本発明の範囲の特に好ましいポリウレタンフィルムの例は、以下に記載される。
【００１７】
ポリウレタンフィルム製造
熱可塑性ポリウレタン（ＴＰＵ）ペレット（ペレタン２１０３−７０Ａ）を、ダウ・プラスチックから入手し、それぞれ抗微生物添加剤を０．５％、１．０％、および２．０％混合した。いずれの抗微生物剤も存在しない対照もまた、同じポリウレタン含有量で製造された。次いで、被覆されたペレットを、残留水分を除去するために、１０５°Ｆで２４時間真空オーブン中で乾燥した。次いで、ペレットを、４５０°Ｆのダイ温度設定で、約４２５°Ｆの溶融温度で、約６７ｒｐｍの押し出しスクリュー速度のフィルム押し出しダイヘッドを装備したキリオン３２：１ＫＬＢ−１００ティルト−Ｎ−ホワールモデルの中で押し出しにより薄いフィルム（約２０ミルの厚さ）に溶融押し出しし、ロールパッケージ上に集めた。
【００１８】
具体的な試料を、表の中で以下に列挙された抗微生物剤レベルにより製造した。
【００１９】
表１
試料      抗微生物剤タイプおよび量（重量％）
１        アルファザン（登録商標）ＲＣ−５０００（０．５％）
２        アルファザン（登録商標）ＲＣ−５０００（１．０％）
３        アルファザン（登録商標）ＲＣ−５０００（２．０％）
４        イオンピュア（登録商標）（０．５％）
５        イオンピュア（登録商標）（１．０％）
６        イオンピュア（登録商標）（２．０％）
７        ゼオミック（登録商標）（０．５％）
８        ゼオミック（登録商標）（１．０％）
９        ゼオミック（登録商標）（２．０％）
１０（比較例）    トリコサン（０．５％）
１１（比較例）    トリコサン（１．０％）
１２（比較例）    トリコサン（２．０％）
対照              添加物なし。
【００２０】
次いで、それらの試料の一部を、以下に記載される多数の異なる特性について試験した。
【００２１】
表２
滑走ブロック引っ張り張力測定
例            平均張力（グラム）
２            ５７．２ｇ
５            ６３．５ｇ
対照（比較例）２３８．９ｇ
したがって、本発明のフィルムは、対照よりもはるかに優れた低い粘着および／または接着特性を示した。
【００２２】
また、例のフィルムを１ヶ月の貯蔵の後、典型的な屋内光（蛍光）への暴露の後、脱色（光による還元）のついても試験した。銀系抗微生物剤の中で、アルファザン（登録商標）は、この例で最高の性能を明瞭に示した。したがって、この目的のためには、アルファザン（登録商標）タイプの抗微生物剤が最も好ましい。トリコサンも、同様に良好な発色を示した。しかしながらそのような抗微生物剤は、きわめて水溶性であり、したがって、問題のフィルムの表面から容易に洗浄により脱落してしまう。したがって、問題のポリウレタンフィルム内およびフィルム上の粘着防止、脱色および弾力性については、アルファザン（登録商標）抗微生物剤が、やはり最も好ましい。脱色の結果は以下のとおりであり、やはり、比較のために抗微生物剤の存在しない対照を置いている。
【００２３】
表３
脱色の測定
例                  得られた色彩
１                  白色から逸脱
２                  白色から逸脱
３                  白色から逸脱
４                  薄い茶色
５                  赤銅色
６                  青銅色
７                  赤銅色
８                  赤銅色
９                  薄い赤銅色
１０（比較例）      白色から逸脱（緑がかった色相）
１１（比較例）      白色から逸脱（緑がかった色相）
１２（比較例）      白色から逸脱（緑がかった色相）
対照（比較例）      透明
したがって、比較例１０〜１２および対照とともに本発明の試料フィルム１〜３は、この試験については最良であった。
【００２４】
それらの例はまた、室温での２４時間暴露の後にクレブシエラ・プネウモニアエについての殺菌速度の対数を測定するための、参照により全体が本明細書に組み込まれている日本工業規格Ｚ２８０１：２０００「抗微生物製品−抗微生物活性および効果のための試験」により抗微生物活性についても試験された。結果は、やはり比較例のトリコサン含有フィルムと抗微生物剤のない対照のポリウレタンフィルムとともに以下の通りである（最大殺菌速度は、試料表面に適用されるバクテリアの量により、それらの試料について４．３８である。したがって、４．３８を超える値は、尋常でない高速で殺菌している）。
【００２５】
表４
抗微生物特性の結果
例                殺菌速度の対数
１                ＞４．３８
２                ＞４．３８
３                ＞４．３８
４                ＞４．３８
５                ＞４．３８
６                ＞４．３８
７                ＞４．３８
８                ＞４．３８
９                ４．３５
１０（比較例）    １．０５
１１（比較例）    ０．９０
１２（比較例）    ０．７８
対照（比較例）    ０．４３
したがって、本発明のフィルム（１〜９）は、すべて、良好な抗微生物効果を示した。比較例ははるかに低く、対照も同様であった。また、本発明のポリウレタンフィルムは、良好な粘着防止特性並びに許容可能な抗微生物特性を示す。さらに、好ましいイオン交換抗微生物化合物は、問題のフィルムの中で、同様に、良好な発色性（したがって、少ない脱色性）も示した。
【００２６】
もちろん、特許請求の範囲の精神および視野に含まれることが意図される本発明の多くの別の態様および変形が存在する。
【国際公開パンフレット】
2005507437.tif 000002
2005507437.tif 000003
2005507437.tif 000004
2005507437.tif 000005
2005507437.tif 000006
2005507437.tif 000007
2005507437.tif 000008
2005507437.tif 000009
2005507437.tif 000010
2005507437.tif 000011
2005507437.tif 000012
2005507437.tif 000013
2005507437.tif 000014
【国際調査報告】
2005507437.tif 000015